(57)【要約】【課題】内視鏡に取り付けられた汚れたレンズ、曇ったレンズを素早く確実にきれいに拭き取ることのできる内視鏡レンズ拭き取りクロスを提供する。【解決手段】極細繊維が含有されたワイピングクロスからなり、該ワイピングクロスが滅菌処理されていることを特徴とする内視鏡レンズ拭き取りクロス。【選択図】図１
2018186878.tif 000002
【特許請求の範囲】
【請求項１】
極細繊維が含有されたワイピングクロスからなり、該ワイピングクロスが滅菌処理されていることを特徴とする内視鏡レンズ拭き取りクロス。
【請求項２】
ワイピングクロスが包装袋内に収納されていることを特徴とする請求項１に記載の内視鏡チャンネル内清浄度測定用具。
【請求項３】
ワイピングクロスが、繊度が０．０１〜２．０デシテックスの極細繊維の合成繊維を含むものからなるものであることを特徴とする請求項１または２に記載の内視鏡レンズ拭き取りクロス。
【請求項４】
滅菌後のワイピングクロスに微生物等が存在する確率を示す指標である無菌性保証水準（Ｓｔｅｒｉｌｉｔｙ  Ａｓｓｕｒａｎｃｅ  ｌｅｖｅｌ：ＳＡＬ）」が、１０−６以下であることを特徴とする請求項１〜３のいずれかに記載の内視鏡レンズ拭き取りクロス。
【発明の詳細な説明】
【技術分野】
【０００１】
本発明は、内視鏡に取り付けられた汚れたレンズを素早く確実にきれいに拭き取ることのできる内視鏡レンズ拭き取りクロスに関する。
【背景技術】
【０００２】
内視鏡は、先端にレンズのついた管を患者の身体内へ挿入し、内部を直接接眼レンズで観察したり、モニタに画像を映し観察する。  この内視鏡は、気管支鏡、上部消化管内視鏡、大腸内視鏡、腹腔鏡、膀胱鏡、関節鏡など多くの種類  があり、検査や内視鏡下で行われる手術など、広く臨床で使用されている。
【０００３】
これらの診察、治療の際には、血液、体液、など又は患部切除時の脂肪分等との接触により汚れがレンズに付着し、内視鏡画面の視野が不鮮明となることで、診察、治療の遂行が困難となることがしばしばある。そのため、一度処置を中断し、内視鏡を生体外に引き抜き、レンズの汚れや曇りを拭き取った後に再び内視鏡を生体内に挿入して診察、治療を再開するより仕方がなく、医師及び患者への負担が非常に大きい状況にある。
【０００４】
すなわち、内視鏡の生体外への抜去、清拭は内視鏡手術において最も頻繁に認められる中断の原因である。
【０００５】
従来、内視鏡の拭き取り用具として、ガーゼなどを用いているが（非特許文献１参照）、ガーゼに曇り止めを併用する一般的な清拭方法では、手順の煩雑さや不十分な清拭効果により手術の遅延や中断につながる場合が少なくないという問題を有していた。
【０００６】
したがって、より優れた清拭方法が内視鏡手術時間の短縮やスムーズな進行につながる可能性がある。
【先行技術文献】
【非特許文献】
【０００７】
【非特許文献１】ｈｔｔｐｓ：／／ｗｗｗ．ａｓａｈｉ−ｋａｓｅｉ．ｃｏ．ｊｐ／ｂｅｍｌｉｅｓｅ／ｕｓａｇｅ／ｍｅｄｉｃａｌ／ｈａｉｚｅｇａｚｅ２．ｈｔｍｌ（＜ハイゼ＞スコープワイパー）
【発明の概要】
【発明が解決しようとする課題】
【０００８】
そこで本発明の目的は、上記の従来技術の問題点を解決することにあり、内視鏡に取り付けられた汚れたレンズ、曇ったレンズを素早く確実にきれいに拭き取ることのできる内視鏡レンズ拭き取りクロスを提供することにある。
【課題を解決するための手段】
【０００９】
本発明は、上記の課題を解決するため、次の構成を採用する。すなわち、
（１）極細繊維が含有されたワイピングクロスからなり、該ワイピングクロスが滅菌処理されていることを特徴とする内視鏡レンズ拭き取りクロス。
（２）ワイピングクロスが包装袋内に収納されていることを特徴とする前記（１）に記載の内視鏡チャンネル内清浄度測定用具。
（３）ワイピングクロスが、繊度が０．０１〜２．０デシテックスの極細繊維の合成繊維を含むものからなるものであることを特徴とする前記（１）または（２）に記載の内視鏡レンズ拭き取りクロス。
（４）滅菌後のワイピングクロスに微生物等が存在する確率を示す指標である無菌性保証水準（Ｓｔｅｒｉｌｉｔｙ  Ａｓｓｕｒａｎｃｅ  ｌｅｖｅｌ：ＳＡＬ）」が、１０−６以下であることを特徴とする前記（１）〜（３）のいずれかに記載の内視鏡レンズ拭き取りクロス。
【発明の効果】
【００１０】
本発明によれば、内視鏡に取り付けられた汚れたレンズ、曇ったレンズを素早く確実にきれいに拭き取ることができ、拭き跡残りの軽減や薬液の節約によるコストの削減が期待できるとう効果を奏する。
【図面の簡単な説明】
【００１１】
【図１】本発明の内視鏡レンズ拭き取りクロスが包装袋内に収納されている状態の一例を示す外観図である。
【発明を実施するための形態】
【００１２】
図１に示すように、本発明の内視鏡レンズ拭き取りクロス１は、極細繊維が含有され、かつ滅菌処理されているとともに、所定の大きさにカットされ、包装袋２内に収納されている。大きさは、たとえば、一片の長さが３〜１０ｃｍ程度の正方形状、あるいは長方形状にカットされている。
【００１３】
以下、本発明についてさらに詳述する。
（Ａ）ワイピングクロスについて
本発明で用いるワイピングクロス３は、例えば、特開２００３−１４４３６８号公報に記載されているような、単繊維繊度が０．０１〜２．０デシテックス、好ましくは０．０１〜１．０デシテックス、さらに好ましくは０．０１〜０．１５デシテックスの極細合成繊維フィラメント（Ａ）を含むものからなるものであることが好ましい。さらに、上記極細合成繊維フィラメント（Ａ）に加えて単繊維繊度が０．１〜３デシテックスの合成繊維フィラメント（Ｂ）を含む編物、織物などの布帛からなるものであることが好ましい。
【００１４】
本発明のワイピングクロスは、後述する実施例に示される、疑似汚れ（オレイン酸１００ｇ、エオシンＹ染料１ｍｇ）除去までの拭き取り回数（ｎ＝１０の平均）が４．０回以下となるものであることが好ましい。
【００１５】
また、疑似汚れ（オレイン酸１００ｇ、エオシンＹ染料１ｍｇ）除去までの所要時間（ｎ＝１０の平均）が１０秒以下となるものであることが好ましい。
【００１６】
また、疑似汚れ（オレイン酸１００ｇ、エオシンＹ染料１ｍｇ）除去後の表面温度（ｎ＝１０の平均）が２６℃以上となるものであることが好ましい。
【００１７】
前記極細合成繊維フィラメント（Ａ）および合成繊維フィラメント（Ｂ）がポリエステル系繊維および／またはポリアミド系繊維からなるものであることが好ましい。
【００１８】
また、上記極細合成繊維フィラメント（Ａ）は、極細化可能な合成繊維を用いる。極細化可能な繊維としては、例えば、海島型合成繊維または剥離型合成繊維などの複合繊維が挙げられる。
【００１９】
海島型合成繊維の場合は島成分としては、例えば、ポリエステル系繊維、ポリアミド系繊維などの極細化可能な繊維を用いることができる。なかでも、ポリエチレンテレフタレート、ポリプロピレンテレフタレート、ポリブチレンテレフタレートおよびこれらの共重合体などからなるポリエステル系繊維や、ナイロン４、ナイロン６、ナイロン６６およびこれらの共重合体などからなるポリアミド系繊維が好ましい。極細化は、海成分を例えばアルカリ溶液中で溶解することによって、容易に得ることができる。
【００２０】
また、剥離型合成繊維の場合は、２〜５成分の合成樹脂繊維を組み合わせて得ることができ、単一成分としては、例えば、ポリエステル系繊維、ポリアミド系繊維などを挙げることができるが、なかでも、ポリエチレンテレフタレート、ポリプロピレンテレフタレート、ポリブチレンテレフタレートおよびこれらの共重合体などからなるポリエステル系繊維や、ナイロン４、ナイロン６、ナイロン６６およびこれらの共重合体などからなるポリアミド系繊維、およびこれらの組み合わせのものが好ましい。
【００２１】
剥離型の場合は、例えば、アルカリ液中で処理することによって、剥離し、極細化することができる。
【００２２】
また、極細合成繊維フィラメント（Ａ）と合成繊維フィラメント（Ｂ）は、生糸のまま使うことはできるが、予め、各々、別々に仮撚りなどの加工糸にして使うこともできるし、両者をエアー交絡、実撚りを施して使うこともできる。
【００２３】
極細合成繊維フィラメント（Ａ）と合成繊維フィラメント（Ｂ）との布帛に含有される割合は、合成繊維フィラメント（Ｂ）が１０〜９０重量％を占めることが好ましく、２０〜８０重量％であることがさらに好ましく、３０〜７０重量％であることがより好ましい。
【００２４】
さらに、極細合成繊維フィラメント（Ａ）として、ポリエステル系繊維を用い、合成繊維フィラメント（Ｂ）として、ポリアミド系繊維を用いることが好ましい。
【００２５】
（Ｂ）滅菌処理について
本発明で用いるワイピングクロスは、手術室に持ち込みされるため、もしくは内視鏡のレンズ拭き取りによりレンズに菌が付着しないようにするため、滅菌処理されていることが重要である。
【００２６】
微生物を完全に殺滅・除去された状態を「無菌（状態）」というが、現実には完全な無菌を保証することは困難であるため、通常、「滅菌」とは微生物が生育できる可能性を限りなくゼロに近づける行為をさして使用される。
【００２７】
滅菌の基準を示す指標にＩＳＯ（国際標準化機構）の「無菌性保証水準（Ｓｔｅｒｉｌｉｔｙ  Ａｓｓｕｒａｎｃｅ  ｌｅｖｅｌ：ＳＡＬ）」がある。現在ＩＳＯで採用されているＳＡＬは１０−６以下である。
【００２８】
本発明のワイピングクロスにおいても、このＳＡＬは１０−６以下であることが好ましい。
【００２９】
滅菌処理としては、種々の方法があるが、代表的な手段は以下のとおりである。
（１）酸化エチレンガス滅菌（ＥＯＧ滅菌）
エチレンオキサイドを直接流通させることによって微生物を殺滅する方法である。
（２）放射線滅菌（ガンマ線滅菌）
放射性同位元素を含む線源からのガンマ線を照射することによって微生物を殺菌する方法である。
（３）高圧蒸気滅菌
適当な温度および圧力の飽和水蒸気中で加熱することによって微生物を殺滅する方法である。
（４）過酸化水素低温ガスプラズマ法
過酸化水素ガスに高真空下で高周波やマイクロ波のエネルギーを付与し、１００％電離（イオン化）、すなわちプラズマ化したものを利用する滅菌法である。
【００３０】
（Ｃ）ワイピングクロスの包装について
本発明のワイピングクロスは、図１に示すように、滅菌された状態で包装袋内に収納されて保管されていることが好ましい。
【実施例】
【００３１】
以下、実施例に基づいて本発明をさらに具体的に説明する。
【００３２】
（１）試料
実施例、比較例に用いたワイピングクロスは、ＥＯＧ滅菌によりＳＡＬは１０−６以下とされた５ｃｍ×５ｃｍの大きさの正方形状にカットされたものである。
【００３３】
実施例１
東レ（株）社製のマイクロファイバークロス（”トレシー  ｆｏｒ  ＣＥ”東レ株式会社登録商標）（単糸繊度０．０７ｄｔｅｘを含む編物）。
【００３４】
実施例２
単糸繊度０．２６ｄｔｅｘのポリエステル繊維と、単糸繊度０．９１ｄｔｅｘのポリアミド繊維を含む編物（”ピセーム”東レ株式会社登録商標、割繊糸）。
【００３５】
比較例１
大学ガーゼ（綿１００％の医療ガーゼ）白十字製
比較例２
単糸繊度２．４２ｄｔｅｘを含む編物
（２）疑似汚れ
オレイン酸を１００ｇに対して、エオシンＹ染料を１ｍｇ添加し、ヤマト（株）社製超音波洗浄器サンパＷ−１１３にて１５分間超音波を発振させて均一な色付き疑似汚れ溶液を作成。
（３）拭き取り試験
室温２３℃に設定した室内で以下の試験を実施した。
３６℃に加温したオープンに１ｍｍ厚みのガラス板を３０分間暖めた後、３６℃で保温している疑似汚れ（オレイン酸１００ｇ、エオシンＹ染料１ｍｇ）をマイクロピペットにて１０μＬ添加し、プラスチック製デイスポーザブルループにて３０×３０ｍｍの範囲に伸展させた。この部分を５ｃｍ×５ｃｍサイズ試料で拭き取り目視で見えなくなるまで繰り返し拭き取りを実施し、その拭き取り回数（表１）と拭き取りに要した所要時間（表２）を測定した。また、同時に拭き取り後のガラス表面温度（表３）をタスコジャパン株式会社製の放射温度計で測定した。上記の実験を１０回繰り返し、平均値を求めた。なお、体温と室温との温度差が生じることは曇る要因の一つとなる。
【００３６】
表１〜表３から明らかなように、本発明のワイピングクロスは、疑似汚れ（オレイン酸１００ｇ、エオシンＹ染料１ｍｇ）除去までの拭き取り回数（ｎ＝１０の平均）が４．０回以下となり、比較例１，２と比べて拭き取り回数は極めて少なくて済む。
【００３７】
また、疑似汚れ（オレイン酸１００ｇ、エオシンＹ染料１ｍｇ）除去までの所要時間（ｎ＝１０の平均）が１０秒以下となり、比較例１，２と比べて極めて早く拭き取れる。
【００３８】
また、疑似汚れ（オレイン酸１００ｇ、エオシンＹ染料１ｍｇ）除去後の表面温度（ｎ＝１０の平均）が２６℃以上となり、比較例１，２と比べてガラス板の表面温度は高く維持できる。
【００３９】
【表１】
2018186878.tif 000003
【００４０】
【表２】
2018186878.tif 000004
【００４１】
【表３】
2018186878.tif 000005
【符号の説明】
【００４２】
１：内視鏡レンズ拭き取りクロス
２：包装袋
【図１】
2018186878.tif 000006